(57)【要約】【課題】  がさがさした独特の風合いを有する積層メルトブローン不織布、対物向けあるいは対人向けに好適なワイパーを提供する。【解決手段】  メルトブローンウェブ（１）において隣接するメルトブロー単繊維（２）同士が複数本集束されて、繊維長さ方向の少なくとも一部が相互に接着した連結部（４）を形成している連結繊維（３）を含むメルトブローン不織布と、他の繊維集合物として開孔不織布を積層することにより、不織布表面が硬く耐摩耗性に優れ、洗浄剤を付与したときの泡立ち性に優れ、ひいては対象面の汚れに対する拭き取り性に優れたワイパーに有用な積層メルトブローン不織布を得る。【選択図】  図２
2006291446.tif 000002
【特許請求の範囲】
【請求項１】
メルトブローンウェブにおいて隣り合うメルトブロー単繊維同士が複数本集束され、繊維長さ方向の少なくとも一部が相互に接着した連結部を形成している連結繊維を含むメルトブローン不織布と、他の繊維集合物とが積層されており、
前記他の繊維集合物が開孔不織布であり、前記メルトブローンウェブが少なくとも一方の表面を構成している、積層メルトブローン不織布。
【請求項２】
前記メルトブロー単繊維が、低融点樹脂と、低融点樹脂より融点が１０℃以上高い高融点樹脂からなり、低融点樹脂が繊維表面の過半を占めている複合繊維である、請求項１に記載の積層メルトブローン不織布。
【請求項３】
前記開孔不織布が、少なくとも一方向における差し渡し長さを１ｍｍ以上３ｍｍ以下の範囲内とする孔を含む、請求項１または２に記載の積層メルトブローン不織布。
【請求項４】
２．９４ｃＮ／ｃｍ2荷重における厚みが、１ｍｍ以上である、請求項１〜３のいずれかに記載の積層メルトブローン不織布。
【請求項５】
請求項１〜４のいずれかに記載の積層メルトブローン不織布からなり、メルトブローンウェブ表面が拭き取り表面を構成してなるワイパー。
【請求項６】
請求項１〜４のいずれかに記載の積層メルトブローン不織布に、洗浄剤が付与されてなる洗浄用ワイパー。
【発明の詳細な説明】
【技術分野】
【０００１】
本発明は、がさがさした独特の風合いを有する積層メルトブローン不織布に関し、さらに詳しくはガラス、金属、プラスチック、タイル等の拭き取りや研磨に使用する家庭用あるいは業務用などの対物向け、あるいは皮膚の角質やこびりついた汚れ等の拭き取りに使用する対人向けに好適なワイパーに関する。
【背景技術】
【０００２】
窓ガラス、風呂のタイル、床面のプラスチックタイル、食器、流し台、レンジ等にこびりついた汚れは、従来の不織布に洗浄剤を含浸させたワイパーでは完全に落ちない場合が多い。そのため研磨剤微粒子を混合した洗浄剤を含浸させたワイパーや、研磨剤微粒子を不織布に固着させたワイパーが用いられていた。
【０００３】
一方、ワイパー用の不織布は洗浄剤を保持するための親水性層と汚れを拭き取るための疎水性層を重ね合わせて構成するものが知られており、疎水性層にメルトブローン不織布を使用するものとして例えば、特開平６−９９５３３号公報（特許文献１）には、メルトブローン不織布と保水性を有する不織布との張り合わせ複合体によるワイピングクロスの例が記載されている。特開平６−２９４０６０号公報（特許文献２）には、ハイドロエンタングリング処理された不織布とメルトブローン不織布とを結合した複合不織布を使い捨て雑巾に使用する例が記載されている。特開平１０−５７２９２号公報（特許文献３）には、片表面がメルトブローン不織布である水流交絡した不織布を精密機器製造用クリーニングシートに使用する例が記載されている。特開平１１−３４３５００号公報（特許文献４）には、親油性繊維と親水性繊維の混合不織布とメルトブローン不織布とを積層した清掃用シートが記載されている。
【０００４】
さらに、特開２０００−９３３８２号公報（特許文献５）には、熱可塑性繊維シートを熱処理することにより溶融成分を繊維上に瘤状に固めて瘤状固体とし、繊維表面の瘤状固体によりこびりついた汚れを磨きとり、その後磨きおとされた汚れを嵩高な不織布ウェブの繊維との絡みで保持する研磨用シートが提案されている。
【０００５】
【特許文献１】特開平６−９９５３３号公報
【特許文献２】特開平６−２９４０６０号公報
【特許文献３】特開平１０−５７２９２号公報
【特許文献４】特開平１１−３４３５００号公報
【特許文献５】特開２０００−９３３８２号公報
【発明の開示】
【発明が解決しようとする課題】
【０００６】
しかしながら、上記ワイパーには以下の問題点が挙げられる。例えば、特開平６−９９５３３号公報、特開平６−２９４０６０号公報、特開平１０−５７２９２号公報、および特開平１１−３４３５００号公報では、通常のメルトブローン不織布を使用するため拭き取り表面が柔らかすぎて強固にこびりついた汚れを落とすには向いていない。また、特開２０００−９３３８２号のように、単繊維の表面に設けられる瘤状固体はごく小さなものであるから、これも強固な汚れは容易に落とせない。また、繊維の表面上に溶融樹脂の瘤状固体をつくることは、熱風処理、熱ロール処理等の通常の熱処理方法では容易にできない。
【０００７】
本発明は、かかる課題を鑑みてなされたものであり、従来の不織布表面が柔らかいメルトブローン不織布では達成できなかった不織布表面が硬く、がさがさした独特の風合いを有し、耐摩耗性に優れるメルトブローン不織布を提供することを目的とする。特に、研磨剤微粒子を用いずともガラス、金属、プラスチック、タイル等にこびりついた汚れの拭き取りや研磨し得るワイパー、あるいは皮膚の角質やこびりついた汚れ等人体の拭き取りに使用し得るワイパーを提供することを目的とする。さらに、洗浄剤を付与したときの泡立ち性に優れ、ひいては対象面の汚れに対する拭き取り性に優れたワイパーを提供することを目的とする。
【課題を解決するための手段】
【０００８】
本発明者等は、メルトブローンウェブにおいてメルトブロー単繊維同士が複数本集束して接着した連結繊維を形成することにより、不織布表面が硬く、がさがさした独特の風合いを有し、耐摩耗性に優れるメルトブローン不織布、積層メルトブローン不織布、およびこびりついた汚れの拭き取りや研磨し得るワイパーを得ることを見い出し、本発明に至った。すなわち、本発明の積層メルトブローン不織布は、メルトブローンウェブにおいて隣り合うメルトブロー単繊維同士が複数本集束され、繊維長さ方向の少なくとも一部が相互に接着した連結部を形成している連結繊維を含むメルトブローン不織布と、他の繊維集合物とが積層されており、前記他の繊維集合物が開孔不織布であり、前記メルトブローンウェブが少なくとも一方の表面を構成していることを特徴とする。
【０００９】
本発明のワイパーは、前記積層メルトブローン不織布からなり、メルトブローンウェブ表面が拭き取り表面を構成してなることを特徴とする。
【００１０】
本発明の洗浄用ワイパーは、前記積層メルトブローン不織布に、洗浄剤が付与されてなることを特徴とする。
【発明の効果】
【００１１】
本発明の積層メルトブローン不織布は、メルトブローンウェブ中にメルトブロー単繊維同士が複数本集束し接着した連結繊維を形成させることにより、不織布表面が硬く、がさがさした独特の風合いを有し、耐摩耗性に優れた不織布が得られ、ワイパー、フィルターなどの用途に有用である。また、前記メルトブローンウェブが少なくとも一方の表面をなして他の繊維集合物と積層されることにより、親水性などの機能を付与することができ、例えば液体などを保液させるのに有用である。さらに、前記他の繊維集合物として開孔不織布を用いることにより、洗浄剤を付与したときの泡立ち性に優れ、ひいては対象面の汚れに対する拭き取り性に優れたワイパーを得ることができる。
【００１２】
本発明のワイパーは、前記メルトブローンウェブが拭き取り表面を構成することにより、研磨剤微粒子を用いずともガラス、金属、プラスチック、タイル等にこびりついた汚れの拭き取りや研磨し得るワイパー、あるいは皮膚の角質やこびりついた汚れ等人体の拭き取りに使用し得るワイパーに有用である。
【００１３】
本発明の洗浄用ワイパーは、前記不織布に洗浄剤を付与することにより、対象面の汚れ等に対する洗浄効果を向上させることができる。また、前記積層メルトブローン不織布において、他の繊維集合物として開孔不織布を用いることにより、洗浄剤の泡立ち性に優れ、対象面の汚れ等に対する洗浄効果をさらに向上させることができる。
【発明を実施するための最良の形態】
【００１４】
本発明の積層メルトブローン不織布におけるメルトブローンウェブは、隣り合うメルトブロー単繊維同士が複数本集束され、繊維長さ方向の少なくとも一部が相互に接着した連結部を形成している連結繊維を含むものである。ここでいう連結繊維における複数本集束とは、２〜２０本程度の単繊維が束状となって集合した状態を指す。好ましい集束本数は、２〜１０本である。そして集束されて繊維相互が接触している箇所が主として接着されて連結部を形成している。前記連結部における接着は、単繊維を構成する樹脂の溶融によってなされ、繊維長さ方向の少なくとも一部で形成されているとよく、長さ方向全体であってもよい。前記連結部は、繊維長さ方向の１ｍｍ以上にわたり形成していることが好ましい。より好ましい連結部の長さは、３ｍｍ以上である。連結部の長さが１ｍｍ以上であると、連結部の強度が向上して繊維強度が向上し、ひいては不織布表面が硬く、がさがさした独特の風合いを有し、耐摩耗性に優れたメルトブローン不織布が得られる。なお前記連結部は、不織布表面を電子顕微鏡で３０倍以上に拡大すれば確認することができる。
【００１５】
以下、本発明の積層メルトブローン不織布を図面により説明する。図１は、本発明に用いられるメルトブローン不織布表面の模式図を示す。本発明の積層メルトブローン不織布は、メルトブローンウェブ（１）において隣り合うメルトブロー単繊維（２）同士が複数本集束され、繊維長さ方向の少なくとも一部が相互に接着した連結部（４）を形成している連結繊維（３）を含んでいる。
【００１６】
前記連結繊維は、メルトブローンウェブを構成する繊維との交点で接着していることが好ましい。さらに、メルトブローンウェブを構成する繊維全体としても溶融し接着していることが好ましい。連結繊維とメルトブローンウェブを構成する繊維とが接着することにより、不織布表面がより硬く、がさがさした独特の風合いを有し、耐摩耗性に優れ、好ましい。
【００１７】
前記連結繊維は、不織布表面を電子顕微鏡で４０倍に拡大したとき、１ｍｍ四方あたり不織布表層部に３本以上存在することが好ましい。ここでいう不織布表層部とは、不織布表面を電子顕微鏡で撮影したときに視認できる範囲のことをいう。より好ましい連結繊維量は、不織布表層部に５本以上である。連結繊維量が不織布表層部に３本未満であると、不織布表面が硬く、がさがさした独特の風合いを発現することができず、耐摩耗性にも劣る傾向であり、ひいてはワイパーに用いたときのこびりついた汚れの拭き取り性に劣るからである。なお連結繊維は、不織布表層部に存在するだけでなく、連結繊維やメルトブロー単繊維が接着しながら重なり合って、不織布内部にも存在していることが好ましい。
【００１８】
前記メルトブローンウェブからなるメルトブローン不織布は、不織布表面が硬く、手触りがガサガサした状態になっており、従来の単繊維１本ずつが集積したのみのメルトブローン不織布とは異なり、耐摩耗性に優れ、特にこびりついた汚れを拭き取るのに有効に働くワイパーを得ることが可能となる。本発明の積層メルトブローン不織布の詳細な内容を製造方法の一例とともに説明する。
【００１９】
前記メルトブローン不織布に用いられる樹脂は、ポリエステル樹脂、ポリアミド樹脂、ポリオレフィン樹脂、ポリウレタン樹脂などメルトブロー繊維形成性を有する樹脂であれば特に限定されないが、メルトブロー紡糸時に前記連結繊維を効率よく紡糸するには、軟化点が低く、結晶化速度の遅い樹脂を用いることが好ましく、前記樹脂によれば、紡糸ノズルから紡糸されたメルトブロー繊維がコンベア（ウェブ搬送用、あるいはパターン形成用などとして用いる）またはコンベア上に載置された他の繊維集合物と接するまでの間に冷却されて樹脂温度が低下してもまだ軟化または溶融状態にあるので、単繊維同士が集束され、接着して連結繊維を得ることができ、好ましい。前記樹脂としては、例えば、共重合ポリエステル、ポリブテン−１などが挙げられるが、特にポリブテン−１は紡糸時に集束して相互に接着した連結部を形成し易いとともに、メルトブローンウェブを構成する繊維と接着し易いだけでなく、適度な不織布表面硬さ、具体的にはこびりついた汚れを拭き取るのに好適な不織布表面硬さを得ることができ、好ましい。
【００２０】
前記メルトブローン不織布を構成する繊維形態は、単一繊維、複合繊維のいずれであってもよく、繊維断面形状も円形、異形、中空などいずれであってもよい。メルトブロー紡糸時に連結繊維を効率よく紡糸するには、融点が異なる２以上の樹脂（低融点樹脂と、低融点樹脂より融点が高い高融点樹脂）からなり、鞘芯型、偏心鞘芯型、並列型、多層型、分割型などの断面構造を有し、低融点樹脂が繊維表面の過半を占めるように配置された複合繊維であることが好ましい。最も好ましい繊維形態は、低融点樹脂が繊維表面を完全に被覆した複合繊維である。上記した複合繊維によれば、連結繊維を安定して得ることができるだけでなく、後述する他の繊維集合物と積層する場合に、複合繊維を紡糸しながら未だ固化されない軟化または溶融状態で集積したときに他の繊維集合物との接着性に優れる、または複合繊維からなるメルトブローンウェブと他の繊維集合物とを積層した後、熱処理等による接着性に優れるからである。
【００２１】
また、前記複合繊維を構成する融点が異なる２以上の樹脂としては、低融点樹脂と、低融点樹脂より融点が１０℃以上高い高融点樹脂からなる複合繊維であることが好ましい。かかる構成によれば、安定して連結繊維を得ることができるからである。
【００２２】
前記融点が異なる２以上の樹脂の組み合わせとしては、特に限定するものではないが、ポリブテン−１とポリプロピレンの組み合わせ、あるいはポリブテン−１とポリエステルの組み合わせが紡糸性の点で好ましい。
【００２３】
メルトブロー紡糸時に連結繊維を効率よく紡糸するには、紡糸ノズルの吐出孔間隔（吐出孔の中心間の距離）を０．５〜８ｍｍの範囲にすることが好ましい。より好ましい吐出孔間隔は、０．６〜２ｍｍの範囲である。紡糸ノズルの吐出孔間隔が０．５ｍｍ未満では、紡糸ノズル自体の作製が困難であり、吐出孔間隔が８ｍｍを超えると、隣り合う単繊維同士がコンベアまたはコンベア上に載置した他の繊維集合物と接するまでに集束し接着することが困難となるからである。
【００２４】
また、前記メルトブローン不織布においては、メルトブロー単繊維自体の平均繊維径が１０μｍ以上となるように紡糸することが好ましく、吐出量を多くし、熱風流速を低くすることで平均繊維径を調整することが可能である。より好ましい平均繊維径の下限は、１２μｍである。さらに好ましい平均繊維径の下限は、１５μｍである。好ましい平均繊維径の上限は、３０μｍである。より好ましい平均繊維径の上限は、２５μｍである。ここでいう平均繊維径は、不織布表面を電子顕微鏡で５００倍に拡大したとき、１５０本の繊維の直径を測定した中位値で示す。ただし、前記連結繊維において連結部の境界が電子顕微鏡で視認できる場合であれば、それぞれを単繊維に分けて測定することとした。
【００２５】
また、前記平均繊維径は、紡糸する樹脂の溶融粘度を低くして調整することでも可能である。例えば、メルトフローレート（ＭＦＲ；ｇ／１０分）（ＪＩＳ−Ｋ−６７６０に準じ、測定温度は樹脂の融点が２００℃以下のとき２３０℃、樹脂の融点が２００℃を超えるとき２９０℃、加重は２．１６ｋｇ（２１．２Ｎ））が、５＜ＭＦＲ＜２００である樹脂を用いることが好ましい。
【００２６】
紡糸ノズルと、コンベアまたは繊維集合物との距離は、５〜３０ｃｍであることが好ましい。より好ましい距離は、１０〜２０ｃｍである。紡糸ノズルと、コンベアまたは繊維集合物との距離が５ｃｍ未満であると、紡糸後の冷却が不十分となり繊維形状を保持することが困難となり、不織布自体がフィルム様で風合いが硬くなりすぎる恐れがある。紡糸ノズルと、コンベアまたは繊維集合物との距離が３０ｃｍを超えると、メルトブローンウェブを構成する繊維同士の接着が不十分となる恐れがある。
【００２７】
前記メルトブローン不織布を得るためには、紡糸ノズルとコンベア間の距離とエアの流量、速度と溶融樹脂のノズル単孔あたりの吐出量を調整することが可能である。具体的な一例としては、紡糸ノズルとコンベアとの距離が１５ｃｍの場合、エア流量は５ｍ3／分以上、エア速度は約１００ｍ／秒、吐出量は０．３ｇ／孔・分程度とするとよい。
【００２８】
本発明では、メルトブロー繊維をコンベア上に直接吹き付けて繊維同士を接着させたメルトブローンウェブとしてもよいし、コンベア上に載置した他の繊維集合物の上にメルトブロー繊維を吹き付け、メルトブローンウェブを構成するメルトブロー繊維同士を接着させるとともに他の繊維集合物を構成する繊維と接合させてもよい。
【００２９】
前記コンベア上、またはコンベア上に載置した他の繊維集合物の上に集積されたメルトブローンウェブは、必要に応じて、熱風加工機、熱ロール加工機など公知の熱処理により構成する繊維を熱接着させて、不織布表面の硬さを調整することが可能である。他の繊維集合物と積層した場合であれば、メルトブローンウェブと他の繊維集合物との層間の接着性を向上させることができ、好ましい。
【００３０】
前記メルトブローン不織布は、目付が１０〜２００ｇ／ｍ2であることが好ましい。より好ましいメルトブローン不織布の目付は、１５〜８０ｇ／ｍ2である。メルトブローン不織布の目付が１０ｇ／ｍ2未満であると、不織布強度が低下し、使用中に破れる恐れがある。メルトブローン不織布の目付が２００ｇ／ｍ2を超えると、繊維が密集し過ぎて不織布表面が平滑になり、ワイパーとして用いた場合、こびりついた汚れの拭き取り性に劣る恐れがある。
【００３１】
例えば、積層メルトブローン不織布として使用する場合、窓ガラス、台所の流し台、レンジ、オーブン、洗面台、風呂場のタイル等の対物向けワイパーであれば、メルトブローン不織布の目付は３０〜８０ｇ／ｍ2が適当である。また、皮膚の角質やこびりついた汚れ等の拭き取りに使用する対人向けワイパーであれば、メルトブローン不織布の目付は１５〜６０ｇ／ｍ2が適当である。
【００３２】
本発明の積層メルトブローン不織布では、前記メルトブローンウェブが他の繊維集合物と積層されてなり、メルトブローンウェブが少なくとも一方の表面を構成してなるものが用いられる。メルトブローンウェブと積層される他の繊維集合物としては、開孔不織布が用いられ、ワイパーとして用いる場合、親水性繊維を３０質量％以上含む親水性繊維集合物であることが好ましい。親水性繊維を３０質量％以上含むことにより、水分や洗浄剤など薬液の保持を十分にすることができ、例えばウェットワイパーとして使用する場合、洗浄剤の含浸性に優れるので好ましい。親水性繊維集合物におけるより好ましい親水性繊維の含有量は、５０質量％以上である。
【００３３】
前記親水性繊維は、レーヨン、天然綿、キュプラ等の汎用される繊維であればよいが、特にレーヨン繊維は、繊度、繊維長の設定が容易であり使用に適している。親水性繊維は１００質量％であってもよいが、７０質量％以下の他の繊維を混綿して不織布の強力、硬さを増すことも可能である。他の繊維としては、ポリプロピレン、ポリエチレン、ポリエステル等が、その融点以上に加熱して隣接する親水性繊維を接着し不織布の引張強力や嵩高さを増すために適当である。特に、二つの成分からなる複合繊維は、熱接着と不織布の硬さ、強力の補強に有利である。例えば、ポリエチレンを熱接着成分、ポリプロピレンやポリエステルを補強成分とする並列型、鞘芯型の熱接着性複合繊維が挙げられる。
【００３４】
前記親水性繊維を含む繊維集合物は、不織布であることが好ましく、例えば、カードウェブ、エアレイウェブ、湿式抄紙ウェブ、スパンボンドウェブなどいずれであってもよい。例えばカードウェブの場合、これをニードルパンチや水流交絡処理して親水性不織布を得ることができ、また前記熱接着性複合繊維を含む場合、熱風処理、熱ロール処理単独、あるいはニードルパンチや水流交絡処理を併用して親水性不織布を形成することができる。特に、水流交絡不織布は、保水性のよい不織布が得られるので、好ましい。また、不織布の形状は、プレーン（平滑）な表面を有するものであっても、凹凸を有するものであってもよく、特に限定されない。水流交絡不織布によれば、さまざまな凹凸パターンを形成することが可能であり、好ましい。例えば、水流交絡不織布の表面に筋状の凹凸がある場合、水流交絡不織布上に形成されるメルトブローンウェブにも同様の筋が形成される場合がある。
【００３５】
前記親水性繊維の繊度は、１〜２．５dtexであることが好ましい。親水性繊維の繊維長は所望のウェブ形成法に応じて設定するとよく、カードウェブの場合、２５〜６０ｍｍ程度であればよい。
【００３６】
前記親水性不織布の目付は、１５〜１００ｇ／ｍ2であることが好ましい。親水性不織布における目付が１５ｇ／ｍ2未満であると、ワイパーに必要な洗浄剤、水分等を保持する能力が不足する恐れがある。目付が１００ｇ／ｍ2を超えると、例えばワイパーに使用した場合、操作性が悪くなる恐れがある。例えば、窓ガラス、台所の流し台、レンジ、オーブン、洗面台、風呂場のタイル等の対物向けワイパーに使用する場合、親水性不織布の目付は、２０〜５０ｇ／ｍ2が適当である。また、皮膚の角質やこびりついた汚れ等の拭き取りに使用する対人向けワイパーであれば、親水性不織布の目付は３０〜８０ｇ／ｍ2が適当である。
【００３７】
前記他の繊維集合物としては、開孔不織布が用いられる。前記開孔不織布を用いることにより、洗浄剤を付与したときの泡立ち性に優れ、ひいては対象面の汚れに対する拭き取り性に優れたワイパーが得ることができる。
【００３８】
前記開孔不織布は、少なくとも一方向における差し渡し長さが１ｍｍ以上３ｍｍ以下の範囲内の孔を含むものであることが好ましい。かかる範囲内であると、優れた泡立ち性が得られる。
【００３９】
前記開孔不織布が積層される積層メルトブローン不織布の２．９４ｃＮ／ｃｍ2荷重における厚みは、１ｍｍ以上であることが好ましい。積層メルトブローン不織布の厚みが１ｍｍ以上であると、泡立ち性が向上するとともに、ウェット（湿潤）状態で使用したときの触感、手持ち感が向上し、好ましい。
【００４０】
上述した孔の大きさおよび厚みを有する開孔不織布を得るには、例えば、線径が０．２ｍｍ以上２ｍｍ以下の範囲内にあるフィラメントが５メッシュ以上３０メッシュ以下の範囲内に織成された平織等のネットの上に繊維ウェブを載置し、水流を噴射して繊維同士を交絡させるとともに再配列させて、ネットのナックルに対応する開孔を付与するとよい。
【００４１】
前記開孔不織布を構成する繊維としては、特に限定されるものではないが、洗浄剤の保持性を考慮すると、上述した親水性繊維を３０質量％以上で構成することが好ましい。また、開孔不織布の厚みを維持するには、ポリエステル繊維などの合成繊維を混合することが好ましい。また、開孔不織布に一定の強度を必要とする場合であれば、熱接着性繊維などのバインダー成分を必要に応じて混合するとよい。具体的には、親水性繊維が３０〜８０質量％、ポリエステル繊維が１０〜６０質量％、および熱接着性繊維が１０〜６０質量％であることが好ましい。
【００４２】
本発明の積層メルトブローン不織布を得るための別の方法として、前記メルトブローン不織布を準備しておき、別で準備した親水性不織布と積層して接合してもよい。接合方法は、熱処理により不織布を再加熱して、樹脂を自己接着する方法、熱ロールエンボスによりメルトブローン不織布表面の低融点繊維を溶融接着する方法、低融点の熱接着性パウダーを介在させ熱風や熱ロールによる加工方法などがあるが、熱ロールを使う場合はメルトブローン不織布の嵩が低下する可能性があるので、目付は少なくとも２０ｇ／ｍ2であることが好ましい。
【００４３】
以下、本発明の積層メルトブローン不織布を図面により説明する。図２は、親水性不織布（５）に水流交絡不織布を用い、この上方からメルトブロー繊維を紡糸してメルトブローンウェブ（１）を積層した不織布の機械方向に直角に切断したときの断面模式図を示す。親水性不織布（５）の上に積層しているメルトブローンウェブ（１）中に隣り合うメルトブロー単繊維（２）同士が複数本集束され、繊維長さ方向の少なくとも一部が相互に接着した連結部（４）を形成している連結繊維（３）を含んでいる。しかもメルトブローウェブ（１）を構成する繊維同士が接着されるとともに親水性不織布（５）を構成する繊維とメルトブロー繊維とが接合されて接着されている。
【００４４】
次に、本発明のワイパーは、前記積層メルトブローン不織布からなり、前記メルトブローンウェブ表面が拭き取り表面を構成するものである。メルトブローンウェブのうち連結繊維が拭き取り面に存在することにより、連結繊維は、不織布表面に微細な凹凸を形成する作用を奏するので硬い汚れに特に有効であり、研磨剤微粒子を用いずともガラス、金属、プラスチック、タイル等にこびりついた汚れの拭き取りや研磨し得るワイパーを得ることができる。
【００４５】
前記ワイパーにおいて、メルトブローンウェブの表面の硬さ、すなわちこびりついた汚れを拭き取る性能を、下記の評価方法で測定される不織布表面における引っ張り力（Ｔ）で代用する。
［不織布表面引っ張り力］
水平台上に置いたマット（コクヨ（株）製アクリル板、品番マ−２６８Ｎ）の上に巾１０ｃｍ、長さ１０ｃｍの試料を用意し、メルトブローンウェブ面がマット面に接触するように置き、試料に質量９００ｇ、底面積２９．２５ｃｍ2（たて６．５ｃｍ、よこ４．５ｃｍ）の荷重を載せ試料を水平に引っ張り、動き出すときの力Ｔ（Ｎ）を測定する。測定装置は株式会社エー・アンド・ディ製デジタルフォースゲージ（型名、ＡＤ−４９３２−５０−Ｎ）を用いて測定した。
【００４６】
引っ張り力（Ｔ）が大きいほど、拭き取り対象面に対して移動抵抗があり、ひいてはこびりついた汚れをメルトブローンウェブがしっかり捕まえて、拭き取ることを示す。そして、前記引っ張り力（Ｔ）は、４Ｎ以上であることが好ましい。引っ張り力（Ｔ）を４Ｎ以上とすることにより、ワイパーとしてこびりついた汚れを拭き取るときに有効に働くのである。なおワイパー表面に凹凸などのパターンが形成されている場合、ワイパーの縦方向及び横方向について測定し平均を求めるとよい。
【００４７】
図３は、本発明のワイパーにおける汚れの拭き取り効果を測定する方法を示す図である。水平台（６）上に置いたマット（７）（コクヨ（株）製、品番マ−２６８Ｎ）の上に本発明のワイパー（８）をメルトブローンウェブ（１）面を下にして置き、親水性不織布（５）面上に重り（９）９００ｇをのせる。前記ワイパーの端部に引っ張り紐（１０）をつけ測定装置（１１）に接合する。これを水平方向に引っ張り、動き出したときの力を測定装置で読み取る。
【００４８】
本発明のワイパーは、洗浄剤が付与されて洗浄用ワイパーとして使用することが好ましい。洗浄剤としては、非イオン界面活性剤、両イオン界面活性剤、カチオン界面活性剤、アニオン界面活性剤等の洗浄効果を有するものが挙げられる。洗浄剤の不織布に占める割合（含有率）は、１０質量％以上であることが好ましい。洗浄剤を水などに希釈して洗浄液として含浸させてウェット（湿潤）ワイパーとして使用する場合、洗浄液は不織布質量に対して１００〜８００質量％であることが好ましい。
【実施例】
【００４９】
以下、本発明の積層メルトブローン不織布、およびこれを用いたワイパーの実施例および比較例を説明する。
【００５０】
［参考例１］
親水性不織布としてレーヨン繊維（ダイワボウレーヨン（株）製、繊維長４０ｍｍ、繊度１．７dtex）１００質量％、目付４０ｇ／ｍ2のカードウェブを水圧４ＭＰａ、ノズル間隔１ｍｍで高圧水流交絡処理して目付４０ｇ／ｍ2の水流交絡不織布を得た。
【００５１】
次いで、前記水流交絡不織布をメルトブロー法の不織布製造機のベルトコンベア上に載置し、速度４．４ｍ／分で運転し、この上からポリブテン−１（三井化学（株）製、商品名タフマー、融点１２３℃、ＭＦＲ２８ｇ／１０分、密度０．９２ｇ／ｃｍ3）を鞘成分とし、融点１６３℃のポリプロピレンを芯成分とする鞘芯型複合繊維を、紡糸ノズルの吐出孔間隔が０．８ｍｍで配置された紡糸ノズルから、紡糸温度２９０℃、エア流量８．８ｍ3／分、エア速度１５６ｍ／秒、吐出量０．２ｇ／孔・分、紡糸ノズルとコンベアとの距離１７ｃｍでメルトブロー紡糸し、メルトブローンウェブを水流交絡不織布上に軟化溶融した状態で集積して層間を接合し積層メルトブローン不織布を得て、目付１００ｇ／ｍ2のワイパーとなした。
【００５２】
前記ワイパーは、ポリブテン−１樹脂により鞘芯型複合繊維とレーヨン繊維とが接着しており、メルトブローンウェブと水流交絡不織布とは容易に剥離することができなかった。またメルトブローンウェブは凹凸でガサガサしており、電子顕微鏡で４０倍に拡大した写真を見ると、図１のような繊維状態であり、隣接するメルトブロー単繊維が２〜５本程度集束されて繊維長さ方向に長さ３ｍｍ以上にわたり相互に接着した連結部を形成した連結繊維が１ｍｍ四方あたり９本存在していた。メルトブロー単繊維の平均繊維径は、約１７μｍであった。さらに図２のような不織布断面を有しており、連結繊維を含むメルトブローンウェブを構成する繊維同士が接着していた。
【００５３】
［参考例２］
親水性不織布として、参考例１のレーヨン繊維３５質量％、鞘成分がポリエチレン、芯成分がポリプロピレンの鞘芯型複合繊維（大和紡績（株）製、商品名ＮＢＦ（Ｈ）、繊維長３８ｍｍ、繊度１．５dtex）６５質量％を混綿した目付４０ｇ／ｍ2のカードウェブを１４０℃で熱風処理し、厚さ０．５ｍｍの親水性不織布を用いた以外は、参考例１と同様の方法で、本発明のワイパーとなした。この場合も参考例１と同様に両不織布層は容易に剥離することはなかった。またメルトブローンウェブは凹凸でガサガサしており、電子顕微鏡で４０倍に拡大した写真を見ると、図１のような繊維状態であり、隣接するメルトブロー単繊維が２〜５本程度集束されて繊維長さ方向に長さ３ｍｍ以上にわたり相互に接着した連結部を形成した連結繊維が１ｍｍ四方あたり８本存在していた。またメルトブロー単繊維の平均繊維径は、約１６μｍであった。
【００５４】
［参考例３］
参考例１の水流交絡不織布をメルトブロー法不織布製造機のベルトコンベア上に載置し、速度１８．７ｍ／分で運転し、この上からポリブテン−１（三井化学（株）製、商品名タフマー、融点１２３℃、ＭＦＲ２８ｇ／１０分、密度０．９２ｇ／ｃｍ3）を鞘成分とし、融点１６３℃のポリプロピレンを芯成分とする鞘芯型複合繊維を、紡糸ノズルの吐出孔間隔が０．８ｍｍで配置された紡糸ノズルから、紡糸温度２９０℃、エア流量８．８ｍ3／分、エア速度１５６ｍ／秒、吐出量０．２ｇ／孔・分、紡糸ノズルとコンベアとの距離１７ｃｍでメルトブロー紡糸したメルトブローンウェブを水流交絡不織布上に軟化溶融した状態で集積して層間を接合し積層メルトブローン不織布を得て、目付５５ｇ／ｍ2の本発明のワイパーとなした。
【００５５】
この場合も参考例１と同様に両不織布層は容易に剥離することはなかった。またメルトブローンウェブは凹凸でガサガサしており、電子顕微鏡で４０倍に拡大した写真を見ると、図１のような繊維状態であり、隣接するメルトブロー単繊維が２〜５本程度集束されて繊維長さ方向に長さ３ｍｍ以上にわたり相互に接着した連結部を形成した連結繊維が１ｍｍ四方あたり１０本存在していた。メルトブロー単繊維の平均繊維径は、約１７μｍであった。さらに図２のような不織布断面を有しており、連結繊維を含むメルトブローンウェブを構成する繊維同士が接着していた。
【００５６】
［比較例１］
目付１５ｇ／ｍ2、繊度２dtexのポリプロピレンスパンボンド不織布（旭化成（株）製、商品名エルタス）を参考例１の水流交絡不織布と貼り合わせ、スパンボンド面を拭き取り表面としたワイパーとなした。
【００５７】
上記参考例、比較例のワイパーにおいて、メルトブローン不織布面を不織布表面とし、引っ張り力（Ｔ）を測定したところ、参考例１および２は４．６Ｎであり、不織布表面がざらざらして硬いものであった。一方、比較例１は３．７Ｎであり、不織布表面の硬さが十分ではなかった。
【００５８】
参考例１及び２で得たワイパーに水を含ませ、家庭で使用している電子レンジの内部を拭いたところ細かい油汚れを容易に拭き取ることができた。また、家庭用洗剤を含ませ、ガスレンジ周りを拭くと、こびりついた油汚れを拭き取ることができた。一方、比較例１の不織布では、電子レンジおよびガスレンジの汚れを十分に拭き取ることができなかった。
【００５９】
参考例３で得たワイパーに石鹸をつけて泡立て、人体の皮膚をこすったところ、垢などの汚れを拭き取ることができた。また参考例３のワイパーに軽く水分を含ませて人体の皮膚をこすったところ、古い角質などを拭き取ることができた。
【００６０】
［実施例１］
親水性不織布として、レーヨン繊維（ダイワボウレーヨン（株）製、繊維長４０ｍｍ、繊度１．７dtex）を４０質量％、ポリエチレンテレフタレート繊維（帝人（株）製、ＴＴ０４  Ｂ、繊維長５１ｍｍ、繊度２．２dtex）を３０質量％、およびポリプロピレンを芯成分とし、高密度ポリエチレンを鞘成分とする熱接着性複合繊維（大和紡績（株）製、ＮＢＦ（Ｈ）、繊維長５１ｍｍ、繊度１．７dtex）を３０質量％の混合比で準備し、目付６０ｇ／ｍ2のカードウェブを作製した。次いで、線径０．５ｍｍ、メッシュ数１７の平織ネットの上にカードウェブを載置し、水圧８ＭＰａ、ノズル間隔１ｍｍで高圧水流交絡処理して目付６０ｇ／ｍ2の水流交絡開孔不織布を得た。得られた水流交絡開孔不織布には、少なくとも一方向の差し渡し長さが約１〜２ｍｍの孔を多数有していた。
【００６１】
次いで、前記水流交絡開孔不織布をメルトブロー法の不織布製造機のベルトコンベア上に載置し、速度４．４ｍ／分で運転し、この上からポリブテン−１（三井化学（株）製、商品名タフマー、融点１２３℃、ＭＦＲ２８ｇ／１０分、密度０．９２ｇ／ｃｍ3）を鞘成分とし、融点１６３℃のポリプロピレンを芯成分とする鞘芯型複合繊維を、紡糸ノズルの吐出孔間隔が０．８ｍｍで配置された紡糸ノズルから、紡糸温度２９０℃、エア流量８．８ｍ3／分、エア速度１５６ｍ／秒、吐出量０．２ｇ／孔・分、紡糸ノズルとコンベアとの距離１７ｃｍでメルトブロー紡糸し、メルトブローンウェブを水流交絡開孔不織布上に軟化溶融した状態で集積して層間を接合し積層メルトブローン不織布を得て、目付１２０ｇ／ｍ2の本発明のワイパーとなした。本発明のワイパーの２．９４ｃＮ／ｃｍ2荷重における厚みは、１．５５ｍｍであった。なお、２．９４ｃＮ／ｃｍ2荷重における厚みは、以下のようにして測定した。
【００６２】
［厚み］
厚み測定器（（株）ミツトヨ製、商品名ＡＢＳＯＬＵＴＥ  ＩＤ−Ｃ１０１２Ｃ）を用いて、２．９４ｃＮ／ｃｍ2荷重で５箇所測定し、その平均値を求めた。
【００６３】
前記ワイパーは、ポリブテン−１樹脂の溶融によりメルトブローンウェブと水流交絡開孔不織布とは容易に剥離することができなかった。またメルトブローンウェブは凹凸でガサガサしており、電子顕微鏡で４０倍に拡大した写真を見ると、図１のような繊維状態であり、隣接するメルトブロー単繊維が２〜５本程度集束されて繊維長さ方向に長さ３ｍｍ以上にわたり相互に接着した連結部を形成した連結繊維が１ｍｍ四方あたり９本存在していた。メルトブロー単繊維の平均繊維径は、約１７μｍであった。さらに図２のような不織布断面を有しており、連結繊維を含むメルトブローンウェブを構成する繊維同士が接着していた。
【００６４】
［比較例２］
親水性不織布として、レーヨン繊維（ダイワボウレーヨン（株）製、繊維長４０ｍｍ、繊度１．７dtex）を１００質量％準備し、目付６０ｇ／ｍ2のカードウェブを水圧８ＭＰａ、ノズル間隔１ｍｍで高圧水流交絡処理して目付６０ｇ/ｍ2の水流交絡開孔不織布を作製した。一方、ポリプロピレンを芯成分とし、高密度ポリエチレンを鞘成分とする熱接着性複合繊維（大和紡績（株）製、ＮＢＦ（Ｈ）、繊維長５１ｍｍ、繊度１．７dtex）を１００質量％準備し、目付４０ｇ／ｍ2のカードウェブを熱風加工機（風速２ｍ／秒、１４０℃、コンベア速度１０ｍ／分）にて熱処理して、目付４０ｇ／ｍ2のサーマルボンド不織布を作製した。
【００６５】
次いで、上記親水性不織布およびサーマルボンド不織布を積層し、熱ロール加工機（温度１４０℃、速度４ｍ／分、線圧０．７ｋｇ／ｃｍ）にて熱処理して貼り合わせ、目付１００ｇ／ｍ2の不織布を得た。
【００６６】
実施例１と比較例２の不織布に、洗浄剤として液体石鹸（（株）エフティ資生堂製、商品名スーパーマイルド・ボディソープＮＥ（Ｃ）、有効成分４０％）と水を混合した石鹸水（配合比１：１）を、不織布質量に対して２００質量％となるように含浸した。そして、泡立ち性およびウェット（湿潤）状態での触感を下記のとおり評価した。
【００６７】
［泡立ち性］
上記石鹸水を含浸したウェットワイパーを手で数回軽く揉んだ時の泡の発生状態を、下記の基準で評価した。
○：泡が大きくて多く、不織布を揉むたびに泡が増加する。
△：泡がある程度大きさであるが、不織布を揉んでも泡の増加が少ない。
×：泡が小さくて少なく、不織布を揉んでも泡がほとんど増加しない。
【００６８】
［ウェット（湿潤）状態での触感］
上記石鹸水を含浸したウェットワイパーの触感を、下記の基準で評価した。
○：心地よい手触りとボリューム感を同時に満たしている。
△：上記の感触のうち、一方が欠けている。
×：上記の感触のうち、どちらも欠けている。
【００６９】
【表１】
2006291446.tif 000003
【００７０】
実施例１のワイパーは、泡立ち性および触感に優れるので、人体の皮膚を軽くこすっても肌に刺激を与えることなく、皮膚の汚れを拭き取ることができた。一方、比較例２のワイパーは、泡立ちが少ないため皮膚の汚れの拭き取り性に劣っていた。
【産業上の利用可能性】
【００７１】
本発明は、ガラス、金属、プラスチック、タイル、陶磁器等にこびりついた汚れの拭き取りや研磨し得るワイパー、皮膚の角質やこびりついた汚れ等人体の拭き取りに使用し得るワイパー、研磨布、フィルター、靴の中敷きやマウスパッド、カーペットなどの滑り止め材、足拭きマット等の用途に有用である。
【図面の簡単な説明】
【００７２】
【図１】本発明に用いられるメルトブローン不織布の表面を示す拡大図である。
【図２】本発明の積層メルトブローン不織布の断面を示す拡大図である。
【図３】本発明のワイパーにおける汚れの拭き取り効果を測定する方法を示す概略図である。
【符号の説明】
【００７３】
１  メルトブローンウェブ
２  メルトブロー単繊維
３  連結繊維
４  連結部
５  親水性不織布
６  水平台
７  マット
８  ワイパー
９  重り
１０  引っ張り紐
１１  測定装置
【図１】
2006291446.tif 000004
【図２】
2006291446.tif 000005
【図３】
2006291446.tif 000006